(57)【要約】【課題】アルミニウム合金と鋼又はステンレス鋼の異材溶接用継手材において、溶接時のアルミニウム合金部の割れを発生させない溶接用継手材の提供。【解決手段】段差を有するアルミニウム合金の層が少なくとも片側の最外端に配置された溶接用継手材において、該アルミニウム合金中のＦｅ成分の含有量が０．１８ｗｔ％以下であり、かつ、Ｍｎ成分の含有量が０．６３ｗｔ％以下であることを特徴とする前記溶接用継手材。【選択図】なし【特許請求の範囲】
【請求項１】
段差を有するアルミニウム合金の層が少なくとも片側の最外端に配置された溶接用継手材において、該アルミニウム合金中のＦｅ成分の含有量が０．１８ｗｔ％以下であり、かつ、Ｍｎ成分の含有量が０．６３ｗｔ％以下であることを特徴とする前記溶接用継手材。
【請求項２】
鋼又はステンレス鋼の層が、前記アルミニウム合金の層が配置されている側と反対の最外端に配置されている、請求項１に記載の溶接用継手材。
【請求項３】
前記アルミニウム合金の層と鋼又はステンレス鋼の層との間に、チタン若しくはチタン合金、ニッケル若しくはニッケル合金、純アルミ、タンタル、ニオブ、銀、及び銅若しくは銅合金からなる群から選ばれる少なくとも１つ以上の材料を金属冶金的に接合した層を有する、請求項２に記載の溶接用継手材。
【請求項４】
前記アルミニウム合金の層と、前記鋼又はステンレス鋼の層とが、又はこれらの層と、前記チタン若しくはチタン合金、ニッケル若しくはニッケル合金、純アルミ、タンタル、ニオブ、銀、及び銅若しくは銅合金からなる群から選ばれる少なくとも１つ以上の材料を金属冶金的に接合した層とが、爆発圧着によって接合されている、請求項３に記載の溶接用継手材。
【発明の詳細な説明】
【技術分野】
【０００１】
本発明は、異種金属同士の溶接接合に用いる溶接用継手材に関する。
【背景技術】
【０００２】
産業用設備・装置には、様々な金属材料が使用されており、そのため、多くの異種金属同士の接合部が存在している。これらの異種金属を接合するとき、溶接できない金属材料の場合は、主にフランジを用いてボルト締めによる機械的な接合を施しているが、フランジのような機械的接合は、非常に簡便でかつコスト的に優れているものの、構造的な問題から定期的なメンテナンスが必要であり、かつリーク性能などの性能面で信頼性が低いといった問題がある。
【０００３】
一方、溶接が可能な異種金属同士の場合、フランジ同様、非常に簡便で製作コストが安くできるものの、もともとの特性が異なっている金属であるため、溶接すること自体が難しく、かつ合金の形成や溶接不良等が発生するため、溶接部の接合特性や機械的特性が低いといった問題がある。
【０００４】
そのため、過酷な環境下で使用される場合や非常に高い接合特性や機械特性を必要とする場合は、同種の金属同士が溶接できるように、予め異材同士を冶金的に接合させた溶接用継手材を用いることが多くなってきている。
【０００５】
特に、近年では極低温や高真空性能が必要な設備・装置のアルミニウム配管と各種金属配管との接合において、高いリーク性能及び低温環境下でも優れた機械特性を持つアルミニウム合金と各種金属からなる溶接用継手材が広く使用されている。
【０００６】
このような異種金属からなる溶接用継手材を製作する方法としては、爆発圧着、ＨＩＰ、ロウ付けなどがある。継手材の部材構成は、両端は同種溶接となる材料であるが、その間に両端の金属材料を接合し易くするため、又は性能を向上させるために別の材料を挿入している構成のものもある。
【０００７】
しかしながら、このような高い性能を有するアルミニウム合金と各種金属からなる異材継手材においても、アルミニウム合金部にＲ加工のような段差を施した形状のものでは、溶接時の入熱でその段差部周辺でミクロクラックが発生し、リーク性能や機械特性が悪化することが明らかになった。
【０００８】
極低温環境下や高真空性能が求められる設備・装置では、媒体が高圧力や危険物質であることが多く、それらの部材が損傷すると、経済的損失だけではなく、人的被害を起こす可能性がある。このため、溶接によって異材継手部にクラックが存在すると、経時変化や不慮の応力集中によってクラックが進展し、上述したような問題に繋がりかねない。
【０００９】
ところで、以下の特許文献１には、爆発圧着によって製作されたアルミニウムと鋼の接合界面の波形（波の高さ、長さ）を制御することで、接合界面での機械的強度向上させ、溶接熱に対する界面での接合強さを向上させる方法が記載されている。
【００１０】
以下の特許文献２には、接合させる材料のそれぞれの接合面に、凹凸加工し、その凹凸をかみ合わせた状態で接合させることで、溶接熱に対する接合界面での接合強さを向上させる方法が記載されている。
【００１１】
以下の特許文献３には、アルミニウム又はアルミニウム合金とステンレス鋼との間にチタン、ニッケル層を設けることで、接合界面での接合強さを向上させ、溶接熱に対する接合強さを向上させる方法が記載されている。
【００１２】
以下の特許文献４には、アルミニウム＋チタン＋ニッケル＋鋼の多層クラッド材の製造方法として、アルゴンガスを使用することで接合界面の合金を低減させる方法が記載されている。
【００１３】
以下の特許文献５には、アルミニウム合金と鋼の間にＡｇ又はＡｇ合金層を介在させる方法が記載されている。
【００１４】
以下の特許文献６には、アルミニウム合金＋Ａｇ＋ステンレス鋼においてアルミニウム合金とＡｇの間に純アルミ層を介在させることが記載されている。
【００１５】
しかしながら、上述した文献のいずれにも、段差のあるアルミニウム合金と各種金属からなる溶接用継手材において、溶接時のアルミニウム合金の割れやクラックについての記載はない。また、これまで、アルミニウム合金成分が溶接熱による割れやクラック発生防止に及ぼす影響については何も検討されていない。
【先行技術文献】
【特許文献】
【００１６】
【特許文献１】特許第３８２１９６６号公報
【特許文献２】特開２０００−１３５５７４号公報
【特許文献３】特許第０９８０２５１号公報
【特許文献４】特許第３３２３３１１号公報
【特許文献５】特許第０９４７２６３号公報
【特許文献６】特許第３４３１３５８号公報
【発明の概要】
【発明が解決しようとする課題】
【００１７】
本発明が解決しようとする課題は、段差のあるアルミニウム合金の層が少なくとも片側の最外端に配置された溶接用継手材において、溶接によるアルミニウム合金の割れを発生させない継手材を提供することである。
【課題を解決するための手段】
【００１８】
本発明者らは、前記課題を解決すべき鋭意検討し実験を重ねた結果、アルミニウム合金成分であるＦｅ成分とＭｎ成分の含有量を特定の値以下にすることで、溶接時の割れを防止できることを見出し、本発明を完成するに至った。
【００１９】
すなわち、本発明は以下の通りのものである。
［１］段差を有するアルミニウム合金の層が少なくとも片側の最外端に配置された溶接用継手材において、該アルミニウム合金中のＦｅ成分の含有量が０．１８ｗｔ％以下であり、かつ、Ｍｎ成分の含有量が０．６３ｗｔ％以下であることを特徴とする前記溶接用継手材。
【００２０】
［２］鋼又はステンレス鋼の層が、前記アルミニウム合金の層が配置されている側と反対の最外端に配置されている、前記［１］に記載の溶接用継手材。
【００２１】
［３］前記アルミニウム合金の層と鋼又はステンレス鋼の層との間に、チタン若しくはチタン合金、ニッケル若しくはニッケル合金、純アルミ、タンタル、ニオブ、銀、及び銅若しくは銅合金からなる群から選ばれる少なくとも１つ以上の材料を金属冶金的に接合した層を有する、前記［２］に記載の溶接用継手材。
【００２２】
［４］前記アルミニウム合金の層と、前記鋼又はステンレス鋼の層とが、又はこれらの層と、前記チタン若しくはチタン合金、ニッケル若しくはニッケル合金、純アルミ、タンタル、ニオブ、銀、及び銅若しくは銅合金からなる群から選ばれる少なくとも１つ以上の材料を金属冶金的に接合した層とが、爆発圧着によって接合されている、前記［３］に記載の溶接用継手材。
【発明の効果】
【００２３】
溶接用継手材では、溶接時の熱影響でアルミニウム合金の割れやクラックが発生しない。
【図面の簡単な説明】
【００２４】
【図１】本発明の実施例及び比較例で用いた溶接用継手材の模式図である。
【図２】MIG溶接後のアルミニウム合金に発生したクラックのミクロ観察、及び成分分析結果を示す図面に代わる写真。
【発明を実施するための形態】
【００２５】
以下、本発明を詳細に説明する。
本発明は、段差を有するアルミニウム合金の層が少なくとも片側の最外端に配置された溶接用継手材において、該アルミニウム合金のＦｅ成分とＭｎ成分の含有量をそれぞれ特定の値以下にすることにより、溶接時の熱影響でアルミニウム合金の割れが生じず、また溶接性能が従来製品に比べ格段に向上した継手材である。
【００２６】
本明細書中、「アルミニウム」とは、ＪＩＳ規格における合金番号1085、1080、1070、1050又は同等品の純アルミニウムをいう。
一方、本明細書中、「アルミニウム合金」とは、前述した純アルミニウム以外の、アルミニウムを主成分としＦｅ成分及びＭｎ成分を含む合金をいう。
【００２７】
本発明においては、アルミニウム合金中のＦｅ成分の含有量は０．１８ｗｔ％以下であり、かつ、Ｍｎ成分の含有量は０．６３ｗｔ％以下である。Ｆｅ成分の含有量は、好ましくは０．０１ｗｔ％以上０．１６ｗｔ％以下であり、Ｍｎ成分の含有量は、好ましくは０．０１ｗｔ％以上０．５９ｗｔ％以下である。
【００２８】
本明細書中、「鋼又はステンレス鋼」とは、Ｆｅを主成分とするＪＩＳ規格記載のもの、又はＪＩＳ規格同等の成分構成をもつものである。
【００２９】
本明細書中、「段差」とは、機械加工などによって施された凹凸部やＲ加工をいう。
溶接用継手材は、通常、界面の接合強度やリーク性能、設計圧力を考慮した上で肉厚を決めるが、殆どの場合、溶接する部材の厚み以上になる。つまり配管形状の場合、継手の直径は、配管以上の直径になる。その場合、溶接しやすくするためにアルミニウム合金を開先加工する必要がある。具体的にはアルミニウム合金端部を切削加工によって肉厚を減らし、直径を配管と同じにしている。したがって、異種金属の溶接用継手材には「段差」が発生し、このような段差があるために、段差及び周辺部には、溶接時又は溶接後に、自重又はその他荷重が集中しやすくなっている。それ故、溶接時の熱影響で発生したクラックがさらに大きく進展する現象が現れる。
【００３０】
段差の形状及び高さは、用途に応じた設計寸法になる。高さに制限は無いものの、段差形状は、上述したように応力が集中しない形状が望ましい。一般的なＲ加工においては、Ｒはなるべく大きい方が望ましく、好ましくはＲ＝２ｍｍ以上、より好ましくはＲ＝５ｍｍ以上である。
【００３１】
溶接時の入熱については、できるだけ少ない方が好ましく、アルミニウム合金の接合界面への入熱は350℃×30min以内にすることが好ましい。
【００３２】
本発明の溶接用継手は、前述した産業装置・設備の各種配管だけでなく、建築構造物や輸送機器などのアルミニウム又はアルミニウム合金とその他各種金属を溶接接合する場合に用いることも可能である。
【００３３】
また、本発明の溶接用継手の形状についても制限は無く、配管溶接の場合はパイプ形状に、角柱同士の溶接であれば角柱にすることも可能である。継手の長さについても制限は無いが、アルミニウム合金とその他金属の接合界面への熱影響を抑制するため、かつアルミニウム合金先端部に溶接するための開先加工を施すため、アルミニウム合金部の長さは１０ｍｍ以上が好ましく。より好ましくは２０ｍｍ以上である。
【００３４】
本明細書中、「爆発圧着」とは、爆薬の高い圧力を利用した金属接合方法の１つであり、特に異種金属同士を熱負荷なしで強固に接合することのできる技術をいう。この技術の大きな特徴は、金属素材に熱を負荷させることなく、接合させることができるので、通常の方法では接合できない金属同士の組み合わせでも強固に接合することができることである。
【００３５】
また、本明細書中、「金属冶金的」とは、溶接などの融接、摩擦圧接や爆発圧着などの圧接、ロウ付けなどのろう接によって、金属同士を金属接合させることをいう。
【００３６】
また、爆薬とは爆轟波を発生する火薬類である。金属板を強固に接合させるためには、爆速が１，０００ｍ毎秒以上の爆薬を用いることが好ましく、より最適な接合力とするために、音速の１／３〜１／２となる１，５００ｍ〜３０００ｍ毎秒の爆薬を用いることがより好ましい。
【００３７】
爆薬としては、具体的には硝酸アンモニウムや硝酸エステル類のＰＥＴＮ（ペンタエリスリトールテトラナイトレート）やニトログリセリン、ニトロ化合物のＴＮＴ（トリニトロトルエン）、ニトラミンのシクロトリメチレントリニトラミンやシクロテトラメチレンテトラニトラミンなどが挙げられる。これらを単独で又は他爆薬成分あるいは他爆薬以外の成分を混合したものを用いてもよい。
【実施例】
【００３８】
以下、本発明を実施例により具体的に説明するが、本発明はこれらに限定されるものではない。
［実施例１］
下記材料を用いて爆発圧着によって製作した５層のクラッド板から、図１に示す形状の溶接用継手材を作製した。図１中、a=273mm、b=25.4mm、c=25mm，d=80mm、e=442mm、そしてR=5mmであった。尚、ステンレス鋼の上にニッケル、チタン、アルミニウム、アルミニウム合金を順番に、爆発圧着を合計4回実施した。アルミニウム合金としては、Ｆｅ成分：０．１０ｗｔ％、Ｍｎ成分：０．５３ｗｔ％のものを使用した。
【００３９】
それぞれ両端を同材同士で下記条件にてMIG溶接し、Ｒ部及びＲ部近傍について浸透探傷試験を実施した。尚、浸透探傷試験はJISZ2343-1〜3の規格とし、浸透液はタイプＩＩ（染色浸透液）、余剰浸透液の除去は方法Ｃ（有機溶剤）、現像剤はｄ（速乾式）を用いた。浸透探傷試験結果、Ｒ部及びＲ部近傍には指示模様も見られなかった。
【００４０】
また、継手材一部を機械加工で取り出し、アクリル樹脂に埋め込んだ後、観察面を１５０＃〜２０００＃の湿式ペーパーで研磨し、１．０μｍのアルミナ研磨で仕上げたサンプルを金属顕微鏡及びデジタルマイクロスコープを用いてミクロ観察を実施した。ミクロ観察でもクラックの発生の無いことを確認した。
【００４１】
（クラッド材に使用した材料及び寸法）
アルミニウム合金：ＪＩＳＡ５０８３  ４０×１１８５×１５２２ｍｍ
アルミニウム    ：ＪＩＳＡ１１００  １２×１１８５×１５２２ｍｍ
チタン          ：ＪＩＳＴＰ２７０    ２×１１８５×１５２２ｍｍ
ニッケル        ：ＪＩＳＮＷ２２００  ２×１１８５×１５２２ｍｍ
ステンレス鋼    ：ＪＩＳＳＵＳ３０４Ｌ  ３５×１１８５×１５２２ｍｍ
【００４２】
（溶接条件）
室内温度：１３℃
溶接熱：アルミニウム／チタン界面で最高220℃
溶接回数：3ビード（1st layer：130Amp，2.0mmφRod、2,3 Layer：200Amp，1.2mmφwire）
【００４３】
［実施例２］
アルミニウム合金として、Ｆｅ成分：０．１８ｗｔ％、Ｍｎ成分：０．６３ｗｔ％のものを使用した以外は、実施例１に使用したものと同じ金属材料を用いて爆発圧着によって製作したクラッド板から、図１と同じ形状の継手材を製作した。、継手材の両端を実施例１と同じ条件でMIG溶接し、浸透探傷試験を行った結果、実施例１と同様にＲ部及びＲ部近傍には指示模様も見られず、また、ミクロ観察でもクラックの発生の無いことを確認した。
【００４４】
［実施例３］
アルミニウム合金として、Ｆｅ成分：０．１７ｗｔ％、Ｍｎ成分：０．４０ｗｔ％のものを使用した以外は、実施例１に使用したものと同じ金属材料を用いて爆発圧着によって製作したクラッド板から、図１と同じ形状の継手材を製作した。継手材の両端を実施例１と同じ条件でMIG溶接し、浸透探傷試験を行った結果、実施例１と同様にＲ部及びＲ部近傍には指示模様も見られず、また、ミクロ観察でもクラックの発生の無いことを確認した。
【００４５】
［実施例４］
アルミニウム合金として、Ｆｅ成分：０．１８ｗｔ％、Ｍｎ成分：０．０９ｗｔ％のものを使用した以外は、実施例１に使用したものと同じ金属材料を用いて爆発圧着によって製作したクラッド板から、図１と同じ形状の継手材を製作した。継手材の両端を実施例１と同じ条件でMIG溶接し、浸透探傷試験を行った結果、実施例１と同様にＲ部及びＲ部近傍には指示模様も見られず、また、ミクロ観察でもクラックの発生の無いことを確認した。
【００４６】
［比較例１］
アルミニウム合金として、Ｆｅ成分：０．２１ｗｔ％、Ｍｎ成分：０．４１ｗｔ％のものを使用した以外は、実施例１に使用したものと同じ金属材料を用いて爆発圧着によって製作したクラッド板から、図１と同じ形状の継手材を製作した。継手の両端を実施例１と同じ条件でMIG溶接し、浸透探傷試験を行った結果、Ｒ部に指示模様が見られ、ミクロ観察にてクラックが発生していることを確認した。また、ＥＰＭＡ（測定機器：（株）島津製作所製ＥＰＭＡ-Ｃ１）にて、クラック周辺の成分分析を行ったところ、多くのクラックはＦｅ及びＭｎ成分が偏析している部分から発生していることを確認した（図２参照）。
【００４７】
［比較例２］
アルミニウム合金として、Ｆｅ成分：０．２０ｗｔ％、Ｍｎ成分：０．６６ｗｔ％のものを使用した以外は、実施例１に使用したものと同じ金属材料を用いて爆発圧着によって製作したクラッド板から、図１と同じ形状の継手材を製作した。継手の両端を実施例１と同じ条件でMIG溶接し、浸透探傷試験した結果、比較例１と同様に、Ｒ部に指示模様が見られ、ミクロ観察にてクラックが発生していることを確認した。また、ＥＰＭＡにて、クラック周辺の成分分析を行ったところ、多くのクラックはＦｅ及びＭｎ成分が偏析している部分から発生していることを確認した。
【００４８】
［比較例３］
アルミニウム合金として、Ｆｅ成分：０．１０ｗｔ％、Ｍｎ成分：０．６５ｗｔ％のものを使用した以外は、実施例１に使用したものと同じ金属材料を用いて爆発圧着によって製作したクラッド板から、図１と同じ形状の継手材を製作した。継手の両端を実施例１と同じ条件でMIG溶接し、浸透探傷試験した結果、比較例１及び２と同様に、Ｒ部に指示模様がみられ、ミクロ観察にてクラックが発生していることを確認した。また、ＥＰＭＡにて、クラック周辺の成分分析を行ったところ、多くのクラックはＦｅ及びＭｎ成分が偏析している部分から発生していることを確認した。
【産業上の利用可能性】
【００４９】
極低温環境下や高真空性能が求められる設備・装置は、媒体が高圧力や危険物質であることが多く、それらの部材が損傷すると、経済的損失だけではなく、人的被害を起こす可能性がある。このため、溶接によって異材継手部にクラックが存在すると、経時変化や不慮の応力集中によってクラックが進展し、上述したような問題に繋がりかねない。
本発明の溶接用継手材であれば、溶接でのクラック発生が抑えられ、継手材として本来の優れた性能を十分に発揮することができるため、上記設備・装置におうて好適に利用可能である。
【符号の説明】
【００５０】
１    アルミニウム合金の層
２    アルミニウムの層
３    チタンの層
４    ニッケルの層
５    ステンレス鋼の層
【図１】
2012200744.tif 000002
【図２】
2012200744.tif 000003